Шихта для приготовления глазури
LOAD FOR PREPARING GLAZES

Изобретение относится к технологии силикатов и касается составов шихты для приготовления глазурей, предназначенных для нанесения на керамику.
Известна шихта для приготовления глазури, включающая, мас.%: бой оконного и/или тарного стекла 60-90; каолин 5-20; по крайней мере один компонент из группы: силикат натрия, метасиликат натрия, сода кальцинированная, гидроокись калия, плав щелочей NaOH и КОН 5-20 [1].
Задача изобретения состоит в повышении морозостойкости полученной из шихты глазури.
Технический результат достигается тем, что шихта для приготовления глазури, включающая бой оконного и/или тарного стекла, каолин, плав щелочей NaOH и КОН, содержит вспученный перлит при следующем соотношении компонентов, мас.%: размолотый до полного прохождения через сетку № 008 бой оконного и/или тарного стекла 77-81; размолотый до полного прохождения через сетку № 008 каолин 5-7; плав щелочей NaOH и КОН 2-3; размолотый до полного прохождения через сетку № 008 вспученный перлит 10-15.
В таблице приведены составы глазури.
Глазурь получают следующим образом.
Подготавливают и дозируют компоненты согласно выбранному составу (таблица). Бой стекла промывают от загрязнений, сушат и размалывают до полного прохождения через сетку № 008. Каолин, вспученный перлит по отдельности размалывают сухим способом до полного прохождения через вышеуказанную сетку. Подготовленные компоненты смешивают. К полученной массе добавляют воду с растворенным в ней плавом щелочей. Влажность глазурной суспензии принимают 45-47%.
Готовую глазурную суспензию наносят (напылением) на поверхность обожженных керамических изделий (кирпича, черепицы, плитки), сушат и обжигают при температуре 800-900°С в течение 30-45 мин.
Глазурь образует гладкое ровное покрытие.
Источники информации
1. SU 773031, 1980.